ОГНЕСТОЙКОЕ ОСТЕКЛЕНИЕ

1. Огнестойкое остекление, содержащее по меньшей мере один вспучивающийся слой на основе гидратированного силиката щелочного металла, заключенный между листами стекла, из которых по меньшей мере один покрыт тонким слоем, отфильтровывающим ультрафиолетовые лучи, воздействию которых подвергается остекление, где слой, отфильтровывающий ультрафиолетовые лучи, не пропускает более 35% лучей с длинами волн равными и менее 345 нм.
2. Остекление по п.1, где слой, отфильтровывающий ультрафиолетовые лучи, не пропускает более 25% лучей с длинами волн равными и менее 345 нм.
3. Остекление по п.1, где слой, отфильтровывающий ультрафиолетовые лучи имеет пропускание света не менее 70%.
4. Остекление по п.1, где из-за фильтрующего слоя, а также других элементов выше вспучивающегося слоя на пути пропускания, и в частности, листов стекла, пропускание УФ излучения составляет не выше 20% падающих УФ лучей с длиной волны выше 345 нм, когда они достигают вспучивающегося слоя.
5. Остекление по п.1, где из-за фильтрующего слоя, а также других элементов выше вспучивающегося слоя на пути пропускания, и в частности, листов стекла, пропускание УФ излучения составляет не выше 10% падающих УФ лучей с длиной волны выше 345 нм, когда они достигают вспучивающегося слоя.
6. Остекление по п.1, где слой, фильтрующий ультрафиолетовое излучение, основан на одной из составных частей из группы, содержащей: оксид цинка или сплав на основе цинка, смешанные оксиды олова и цинка, оксид церия.
7. Остекление по п.6, где слой, отфильтровывающий ультрафиолетовые лучи, имеет толщину не менее 50 нм.
8. Остекление по п.6 или 7, где слой, отфильтровывающий ультрафиолетовые лучи, имеет толщину не более 300 нм.
9. Остекление по п.1, где анти-УФ фильтр формируют из оксида цинка.
10. Остекление по п.1, где анти-УФ слой расположен между двумя листами стекла, заключающими вспучивающийся слой.
11. Остекление по п.10, где анти-УФ слой отделен от вспучивающегося слоя введением слоя, который является инертным по отношению к гидратированным силикатам щелочных металлов.
12. Остекление по п.11, где слой, который является инертным по отношению к гидратированным силикатам щелочных металлов, представляет собой слой оксида олова, слой оксида, нитрида или оксинитрида алюминия, титана или циркония.
13. Остекление по п.11, где слой, который является инертным по отношению к гидратированным силикатам щелочных металлов, имеет толщину не более 50 нм.
14. Остекление по п.10, где слой, который является инертным по отношению к гидратированным силикатам щелочных металлов, представляет собой слой органического материала, такого как эпоксидная смола, полиуретан, полиэтилентерефталат (ПЭТФ), ААЕ или силиконы.
15. Остекление по п.13, где слой, который является инертным по отношению к гидратированным силикатам щелочных металлов, имеет толщину не более 50 мкм.
16. Остекление по п.1, формирующее двойное остекление, в котором один из элементов формируют из по меньшей мере двух листов стекла и одного вспучивающегося слоя из гидратированного силиката щелочного металла, а другой элемент содержит тонкий слой, отфильтровывающий ультрафиолетовые лучи, воздействию которых подвергается это остекление, где слой, отфильтровывающий ультрафиолетовые лучи, не пропускает более 35% лучей с длинами волн равными или менее 345 нм.
17. Остекление по п.1, формирующее двойное остекление, в котором один из элементов формируют из по меньшей мере двух листов стекла и одного вспучивающегося слоя из гидратированного силиката щелочного металла, а другой элемент содержит тонкий слой, отфильтровывающий ультрафиолетовые лучи, воздействию которых подвергается это остекление, где слой, отфильтровывающий ультрафиолетовые лучи, не пропускает более 25% лучей с длинами волн, равными или менее 345 нм.